(57)【要約】  本発明は、極性熱可塑性ポリマー及びイオン液体を含む帯電防止組成物の、非極性熱可塑性又は弾性ポリマーのための帯電防止添加剤としての使用に関する。本発明の更なる態様は、極性熱可塑性ポリマーとイオン液体との混合物並びに極性熱可塑性ポリマー、イオン液体及び非極性熱可塑性又は弾性ポリマーの組成物をそこに導入することを含む、帯電防止非極性熱可塑性又は弾性ポリマーの製造方法である。【特許請求の範囲】
【請求項１】
ａ）極性熱可塑性ポリマー；及び
ｂ）有機イオン液体
を含み、その際、前記イオン液体が、
カチオンとして
メチルトリ−（１−ブチル）アンモニウム、２−ヒドロキシエチルアンモニウム、１−メチルイミダゾリウム、１−エチルイミダゾリウム、１−（１−ブチル）イミダゾリウム、１−（１−オクチル）イミダゾリウム、１−（１−ドデシル）イミダゾリウム、１−（１−テトラデシル）イミダゾリウム、１−（１−ヘキサデシル）イミダゾリウム、１，３−ジメチルイミダゾリウム、１−エチル−３−メチルイミダゾリウム、１−（１−ブチル）−３−メチルイミダゾリウム、１−（１−ブチル）−３−エチルイミダゾリウム、１−（１−ヘキシル）−３−メチルイミダゾリウム、１−（１−ヘキシル）−３−エチルイミダゾリウム、１−（１−ヘキシル）−３−ブチルイミダゾリウム、１−（１−オクチル）−３−メチルイミダゾリウム、１−（１−オクチル）−３−エチルイミダゾリウム、１−（１−オクチル）−３−ブチルイミダゾリウム、１−（１−ドデシル）−３−メチルイミダゾリウム、１−（１−ドデシル）−３−エチルイミダゾリウム、１−（１−ドデシル）−３−ブチルイミダゾリウム、１−（１−ドデシル）−３−オクチルイミダゾリウム、１−（１−テトラデシル）−３−メチルイミダゾリウム、１−（１−テトラデシル）−３−エチルイミダゾリウム、１−（１−テトラデシル）−３−ブチルイミダゾリウム、１−（１−テトラデシル）−３−オクチルイミダゾリウム、１−（１−ヘキサデシル）−３−メチルイミダゾリウム、１−（１−ヘキサデシル）−３−エチルイミダゾリウム、１−（１−ヘキサデシル）−３−ブチルイミダゾリウム、１−（１−ヘキサデシル）−３−オクチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチルイミダゾリウム、１−（１−ヘキシル）−２，３−ジメチル−イミダゾリウム、１−（１−オクチル）−２，３−ジメチルイミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチルイミダゾリウム、１，４，５−トリメチル−３−ブチルイミダゾリウム又は１，４，５−トリメチル−３−オクチルイミダゾリウム；並びに
アニオンとして、
クロリド、ブロミド、ハイドロゲンサルフェート、テトラクロロアルミネート、チオシアネート、メチルスルフェート、エチルスルフェート、メタンスルホネート、ホルメート、アセテート、ジメチルホスフェート、ジエチルホスフェート、ｐ−トルエンスルホネート、テトラフルオロボレート又はヘキサフルオロホスフェートからなる群から選択される、組成物の、非極性熱可塑性又は弾性ポリマーのための帯電防止添加剤としての使用。
【請求項２】
極性熱可塑性ポリマーが、アイオノマー、ポリエチレングリコール変性コポリエステル、ポリブチレンテレフタレート、コポリエステルエラストマー、ポリアミド６、ポリアミド６．６、ポリエーテル−ブロック−アミド、ポリエーテルエステル、ポリエーテルアミド、ポリエーテルエステルアミド、ポリオキシメチレン、熱可塑性ポリウレタン、ポリフェニレンオキシド、及びポリビニルピロリドンからなる群から選択される、請求項１に記載の使用。
【請求項３】
極性熱可塑性ポリマーが、アイオノマー、ポリエチレングリコール変性ポリエチレンテレフタレート、コポリエステルエラストマー、ポリエーテル−ブロック−アミド、ポリエーテルエステルアミド、ポリエーテルエステル、ポリエーテルアミド、熱可塑性ポリウレタン及びポリビニルピロリドンからなる群から選択される、請求項１又は２に記載の使用。
【請求項４】
極性熱可塑性ポリマーが、アイオノマー、ポリエチレングリコール変性ポリエチレンテレフタレート、ポリアミド、コポリエステルエラストマー、ポリエーテルエステルアミド、及び熱可塑性ポリウレタンからなる群から選択される、請求項１から３までのいずれか１項に記載の使用。
【請求項５】
イオン液体が、１，３−ジメチルイミダゾリウムメチルスルフェート、１，３−ジメチルイミダゾリウムハイドロゲンスルフェート、１，３−ジメチルイミダゾリウムジメチルホスフェート、１−エチル−３−メチルイミダゾリウムメチルスルフェート、１−エチル−３−メチルイミダゾリウムハイドロゲンスルフェート、１−エチル−３−メチルイミダゾリウムチオシアネート、１−エチル−３−メチルイミダゾリウムアセテート、１−エチル−３−メチルイミダゾリウムメタンスルホネート、１−エチル−３−メチルイミダゾリウムジエチルホスファート、１−（１−ブチル）−３−メチルイミダゾリウムメチルスルフェート、１−（１−ブチル）−３−メチルイミダゾリウムハイドロゲンスルフェート、１−（１−ブチル）−３−メチルイミダゾリウムチオシアネート、１−（１−ブチル）−３−メチルイミダゾリウムアセテート、１−（１−ブチル）−３−メチルイミダゾリウムメタンスルホネート、１−（１−ドデシル）−３−メチルイミダゾリウムメチルスルフェート、１−（１−ドデシル）−３−メチルイミダゾリウムハイドロゲンスルフェート、１−（１−テトラデシル）−３−メチルイミダゾリウムメチルスルフェート、１−（１−テトラデシル）−３−メチルイミダゾリウムハイドロゲンスルフェート、１−（１−ヘキサデシル）−３−メチルイミダゾリウムメチルスルフェート又は１−（１−ヘキサデシル）−３−メチルイミダゾリウムハイドロゲンスルフェート及び２−ヒドロキシエチルアンモニウムホルメートからなる群から選択される、請求項１から４までのいずれか１項に記載の使用。
【請求項６】
イオン液体が、メチルイミダゾリウムクロリド、１−エチル−３−メチルイミダゾリウムエチルスルフェート、１−ブチル−３−メチル−イミダゾリウムメチルスルフェート、１−エチル−３−メチルイミダゾリウムメタンスルホネート、１−エチル−２，３−ジメチルイミダゾリウムエチルスルフェート、１−ブチル−３−メチルイミダゾリウムクロリド、１−ブチル−３−メチルイミダゾリウムメタンスルホネート、１−エチル−３−メチルイミダゾリウムクロリド、１−エチル−３−メチルイミダゾリウムチオシアネート、１−ブチル−３−メチルイミダゾリウムチオシアネートからなる群から選択される、請求項１から５までのいずれか１項に記載の使用。
【請求項７】
非極性熱可塑性又は弾性ポリマーが、ポリエチレン及びそのコポリマー、ポリプロピレン及びそのコポリマー、熱可塑性ポリオレフィン、熱可塑性エラストマー、エチレンプロピレンターポリマーゴム、ポリブチレン、スチレン及びそのコポリマー、熱可塑性ポリオレフィン、ポリアミド１２及びポリ塩化ビニルからなる群から選択される、請求項１に記載の使用。
【請求項８】
非極性熱可塑性又は弾性ポリマーが、ポリエチレン及びそのコポリマー、ポリプロピレン及びそのコポリマー並びにスチレン及びそのコポリマーからなる群から選択される、請求項１から７までのいずれか１項に記載の使用。
【請求項９】
イオン液体、成分ｂ）の量が、極性熱可塑性ポリマー、成分ａ）の質量を基準として、０．１〜５質量％である、請求項１から８までのいずれか１項に記載の使用。
【請求項１０】
組成物、成分ａ）とｂ）との混合物が、非極性熱可塑性又は弾性ポリマーの質量を基準として、２〜３０質量％の量で存在する、請求項１から９までのいずれか１項に記載の使用。
【請求項１１】
光安定剤、熱安定剤、処理安定剤、顔料、充填剤、及び清澄剤からなる群から選択される更なる添加剤が存在する、請求項１から１０までのいずれか１項に記載の使用。
【請求項１２】
帯電防止非極性熱可塑性又は弾性ポリマーの製造方法において、該非極性熱可塑性又は弾性ポリマー中に、
ａ）極性熱可塑性ポリマー；及び
ｂ）有機イオン液体
の混合物を導入することを含み、その際、前記イオン液体が、
カチオンとして
メチルトリ−（１−ブチル）アンモニウム、２−ヒドロキシエチルアンモニウム、１−メチルイミダゾリウム、１−エチルイミダゾリウム、１−（１−ブチル）イミダゾリウム、１−（１−オクチル）イミダゾリウム、１−（１−ドデシル）イミダゾリウム、１−（１−テトラデシル）イミダゾリウム、１−（１−ヘキサデシル）イミダゾリウム、１，３−ジメチルイミダゾリウム、１−エチル−３−メチルイミダゾリウム、１−（１−ブチル）−３−メチルイミダゾリウム、１−（１−ブチル）−３−エチルイミダゾリウム、１−（１−ヘキシル）−３−メチルイミダゾリウム、１−（１−ヘキシル）−３−エチルイミダゾリウム、１−（１−ヘキシル）−３−ブチルイミダゾリウム、１−（１−オクチル）−３−メチルイミダゾリウム、１−（１−オクチル）−３−エチルイミダゾリウム、１−（１−オクチル）−３−ブチルイミダゾリウム、１−（１−ドデシル）−３−メチルイミダゾリウム、１−（１−ドデシル）−３−エチルイミダゾリウム、１−（１−ドデシル）−３−ブチルイミダゾリウム、１−（１−ドデシル）−３−オクチルイミダゾリウム、１−（１−テトラデシル）−３−メチルイミダゾリウム、１−（１−テトラデシル）−３−エチルイミダゾリウム、１−（１−テトラデシル）−３−ブチルイミダゾリウム、１−（１−テトラデシル）−３−オクチルイミダゾリウム、１−（１−ヘキサデシル）−３−メチルイミダゾリウム、１−（１−ヘキサデシル）−３−エチルイミダゾリウム、１−（１−ヘキサデシル）−３−ブチルイミダゾリウム、１−（１−ヘキサデシル）−３−オクチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチルイミダゾリウム、１−（１−ヘキシル）−２，３−ジメチル−イミダゾリウム、１−（１−オクチル）−２，３−ジメチルイミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチルイミダゾリウム、１，４，５−トリメチル−３−ブチルイミダゾリウム又は１，４，５−トリメチル−３−オクチルイミダゾリウム；並びに
アニオンとして、
クロリド、ブロミド、ハイドロゲンサルフェート、テトラクロロアルミネート、チオシアネート、メチルスルフェート、エチルスルフェート、メタンスルホネート、ホルメート、アセテート、ジメチルホスフェート、ジエチルホスフェート、ｐ−トルエンスルホネート、テトラフルオロボレート又はヘキサフルオロホスフェートからなる群から選択される、前記製造方法。
【請求項１３】
ａ）極性熱可塑性ポリマー；及び
ｂ）有機イオン液体
の混合物を含み、その際、前記イオン液体が、
カチオンとして
メチルトリ−（１−ブチル）アンモニウム、２−ヒドロキシエチルアンモニウム、１−メチルイミダゾリウム、１−エチルイミダゾリウム、１−（１−ブチル）イミダゾリウム、１−（１−オクチル）イミダゾリウム、１−（１−ドデシル）イミダゾリウム、１−（１−テトラデシル）イミダゾリウム、１−（１−ヘキサデシル）イミダゾリウム、１，３−ジメチルイミダゾリウム、１−エチル−３−メチルイミダゾリウム、１−（１−ブチル）−３−メチルイミダゾリウム、１−（１−ブチル）−３−エチルイミダゾリウム、１−（１−ヘキシル）−３−メチルイミダゾリウム、１−（１−ヘキシル）−３−エチルイミダゾリウム、１−（１−ヘキシル）−３−ブチルイミダゾリウム、１−（１−オクチル）−３−メチルイミダゾリウム、１−（１−オクチル）−３−エチルイミダゾリウム、１−（１−オクチル）−３−ブチルイミダゾリウム、１−（１−ドデシル）−３−メチルイミダゾリウム、１−（１−ドデシル）−３−エチルイミダゾリウム、１−（１−ドデシル）−３−ブチルイミダゾリウム、１−（１−ドデシル）−３−オクチルイミダゾリウム、１−（１−テトラデシル）−３−メチルイミダゾリウム、１−（１−テトラデシル）−３−エチルイミダゾリウム、１−（１−テトラデシル）−３−ブチルイミダゾリウム、１−（１−テトラデシル）−３−オクチルイミダゾリウム、１−（１−ヘキサデシル）−３−メチルイミダゾリウム、１−（１−ヘキサデシル）−３−エチルイミダゾリウム、１−（１−ヘキサデシル）−３−ブチルイミダゾリウム、１−（１−ヘキサデシル）−３−オクチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチルイミダゾリウム、１−（１−ヘキシル）−２，３−ジメチル−イミダゾリウム、１−（１−オクチル）−２，３−ジメチルイミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチルイミダゾリウム、１，４，５−トリメチル−３−ブチルイミダゾリウム又は１，４，５−トリメチル−３−オクチルイミダゾリウム；並びに
アニオンとして、
クロリド、ブロミド、ハイドロゲンサルフェート、テトラクロロアルミネート、チオシアネート、メチルスルフェート、エチルスルフェート、メタンスルホネート、ホルメート、アセテート、ジメチルホスフェート、ジエチルホスフェート、ｐ−トルエンスルホネート、テトラフルオロボレート又はヘキサフルオロホスフェートからなる群から選択される組成物であって、非極性熱可塑性又は弾性ポリマー中に導入される、前記組成物。
【発明の詳細な説明】
【技術分野】
【０００１】
発明の詳細な説明
本発明は、極性熱可塑性ポリマー及びイオン液体を含む帯電防止組成物の、非極性熱可塑性ポリマー又は弾性ポリマーのための帯電防止添加剤としての使用に関する。本発明の更なる態様は、極性熱可塑性ポリマーとイオン液体との混合物並びに極性熱可塑性ポリマー、イオン液体及び非極性熱可塑性又は弾性ポリマーの組成物をそこに導入することを含む、帯電防止非極性熱可塑性又は弾性ポリマーの製造方法である。
【０００２】
ポリマーに強い静電荷をかけること及び一旦かけられた電荷は、ポリマーの低い電導性のためにゆっくりと放電され得ることは公知である。迅速な放電は、美的理由のためだけではなく、多くの場合、安全性の理由のために要求されている。以下の使用時の悪影響が挙げられ得る：ポリマー表面の汚染、ポリマーに触れているヒトへの電気ショック、フィルムのウェブの付着によって引き起こされる製品の破壊、電子部品の破壊、ポリマー粉末中での塊形成、及び、既にしばしば深刻な爆発をもたらした、その後の点火と共に、高すぎる荷電によって引き起こされる火花発生。
【０００３】
表面導電性を改善する添加剤の添加によって静電荷を制限することも公知であるが、大気湿度が低い時、かかる物質は実際には非効率であるという欠点を有する。従って、通常、体積導電率を増加することによって達成できる、低い大気湿度にて効果的な添加剤を使用することがより望ましい。しかしながら、体積導電率を増加するための公知の物質、例えば、カーボンブラック又は金属粉末は、ポリマーの機械的特性を変化させるが、透明又は天然着色ポリマーに使用できない。更に、生態学的に問題のない添加剤への要求が高まっている。
【０００４】
帯電防止剤及び静電荷の機構に関する更なる詳細は、例えば、"Ｐｌａｓｔｉｃｓ  Ａｄｄｉｔｉｖｅｓ  Ｈａｎｄｂｏｏｋ"、Ｒ．  Ｇａｅｃｈｔｅｒ及びＨ．  Ｍｕｅｌｌｅｒ編、Ｈａｎｓｅｒ  Ｖｅｒｌａｇ、第３版、１９９０年、第７４９〜７７５頁に見出され得る。
【０００５】
米国特許第５，６０４，２８４号、同第５，６５２，３２６号及び同第５，８８６，０９８号は、あるポリエーテルエステルアミド添加剤を含む帯電防止熱可塑性樹脂組成物を開示している。
【０００６】
米国特許第５，９６５，２０６号は、熱可塑性又は弾性ポリマー基材及び隣接繊維の形の帯電防止混合物を含む組成物を開示している。帯電防止繊維の成分は、例えば、ポリエーテルエステルアミドであってよい。
【０００７】
ＷＯ２００７／０９０７５５号はイオン液体を含有する帯電ポリウレタンを開示している。しかしながら、文献は、例えば、かかるポリウレタンの、非極性熱可塑性又は弾性ポリマーのための帯電防止添加剤としての使用に関して言及していない。イオン液体を非極性熱可塑性ポリマー中で直接的に使用することは深刻な問題をもたらす。なぜなら、イオン物質の非極性熱可塑性ポリマー中への混和性は非常に限定されており、極性物質の浸出を引き起こすからである。ほんのわずかな量のイオン物質しか導入することができないので、ポリマーを十分に帯電性にしない。
【０００８】
驚くことに、ここで極性熱可塑性ポリマー及びイオン液体の組成物を使用することによって非極性ポリマー基材が更に十分に帯電性になることが判明した。かかる組成物は非常に有効である。低いイオン液体濃度でさえも、目立った浸出なしに十分に導電性のポリマーが得られる。
【０００９】
本発明の一態様は、
ａ）極性熱可塑性ポリマー；及び
ｂ）有機イオン液体
を含み、該液体は
カチオンとして、
メチルトリ−（１−ブチル）アンモニウム、２−ヒドロキシエチルアンモニウム、１−メチルイミダゾリウム、１−エチルイミダゾリウム、１−（１−ブチル）イミダゾリウム、１−（１−オクチル）イミダゾリウム、１−（１−ドデシル）イミダゾリウム、１−（１−テトラデシル）イミダゾリウム、１−（１−ヘキサデシル）イミダゾリウム、１，３−ジメチルイミダゾリウム、１−エチル−３−メチルイミダゾリウム、１−（１−ブチル）−３−メチルイミダゾリウム、１−（１−ブチル）−３−エチルイミダゾリウム、１−（１−ヘキシル）−３−メチルイミダゾリウム、１−（１−ヘキシル）−３−エチルイミダゾリウム、１−（１−ヘキシル）−３−ブチルイミダゾリウム、１−（１−オクチル）−３−メチルイミダゾリウム、１−（１−オクチル）−３−エチルイミダゾリウム、１−（１−オクチル）−３−ブチルイミダゾリウム、１−（１−ドデシル）−３−メチルイミダゾリウム、１−（１−ドデシル）−３−エチルイミダゾリウム、１−（１−ドデシル）−３−ブチルイミダゾリウム、１−（１−ドデシル）−３−オクチルイミダゾリウム、１−（１−テトラデシル）−３−メチルイミダゾリウム、１−（１−テトラデシル）−３−エチルイミダゾリウム、１−（１−テトラデシル）−３−ブチルイミダゾリウム、１−（１−テトラデシル）−３−オクチルイミダゾリウム、１−（１−ヘキサデシル）−３−メチル−イミダゾリウム、１−（１−ヘキサデシル）−３−エチルイミダゾリウム、１−（１−ヘキサデシル）−３−ブチル−イミダゾリウム、１−（１−ヘキサデシル）−３−オクチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチル−イミダゾリウム、１−（１−ヘキシル）−２，３−ジメチル−イミダゾリウム、１−（１−オクチル）−２，３−ジメチル−イミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチルイミダゾリウム、１，４，５−トリメチル−３−ブチルイミダゾリウム又は１，４，５−トリメチル−３−オクチルイミダゾリウム、並びに
アニオンとして
クロリド、ブロミド、硫化水素、テトラクロロアルミネート、チオシアネート、メチルスルフェート、エチルスルフェート、メタンスルホネート、ホルメート、アセテート、ジメチルホスフェート、ジエチルホスフェート、ｐ−トルエンスルホネート、テトラフルオロボレート又はヘキサフルオロホスフェートからなる群から選択される、組成物の、非極性熱可塑性又は弾性ポリマーのための帯電防止剤としての使用である。
【００１０】
本発明の文脈において極性熱可塑性ポリマーとは、ＩＳＯ６２によれば２３℃にて２４時間で１％より多い水吸収を有するポリマーである。
【００１１】
極性熱可塑性ポリマーの例は、例えば、不飽和アルコール及びアミン又はそれらのアシル誘導体又はアセタール、例えば、ポリビニルアルコール、ポリビニルアセテート、ステアレート、ベンゾエート又はマレエート、ポリビニルブチラール、ポリアリルフタレート、ポリアリルメラミンから誘導されるポリマー；及びそれらのコポリマーである。
【００１２】
環状エーテルのホモポリマー及びコポリマー、例えば、ポリアルキレングリコール、ポリエチレンオキシド、ポリプロピレンオキシド又はビスグリシジルエーテルとのそれらのコポリマー。
【００１３】
ポリアセタール、例えば、ポリオキシメチレン、さらにはコモノマー、例えば、エチレンオキシドを含有するそれらのポリオキシメチレン；熱可塑性ポリウレタン、アクリレート又はＭＢＳで変性されたポリアセタール。
【００１４】
ポリフェニレンオキシド及びスルフィド。
【００１５】
一方で末端ヒドロキシ基を有し且つ他方で脂肪族又は芳香族ポリイソシアネートを有するポリエーテル、ポリエステル及びポリブタジエンから誘導されたポリウレタン。
【００１６】
ジアミン及びジカルボン酸から及び／又はアミノカルボン酸から誘導されたポリアミド及びコポリアミド又は対応するラクタム、例えば、ポリアミド４、ポリアミド６、ポリアミド６．６；ｍ−キシレン、ジアミン及びアジピン酸から誘導される芳香族ポリアミド；ヘキサメチレンジアミン及びイソフタル酸及び／又はテレフタル酸から調製されたポリアミド及び任意に変性剤としてのエラストマー、例えば、ポリ−２，４，４−トリメチルヘキサメチレンテレフタルアミド又はポリ−ｍ−フェニレンイソフタルアミド。上記のポリアミドと、ポリオレフィン、オレフィンコポリマー、アイオノマー又は化学結合した又はグラフトしたエラストマーとのブロックコポリマー；又はポリエーテルとの、例えば、ポリエチレングリコール、ポリプロピレングリコール又はポリテトラメチレングリコールとのブロックコポリマー。さらにＥＰＤＭ又はＡＢＳで変性されたポリアミド又はコポリアミド；及び加工の間に縮合したポリアミド（「ＲＩＭポリアミドシステム」）。
【００１７】
例えば、商品名Ｓｕｒｌｙｎ（ＲＴＭ）でＤｕｐｏｎｔ社から市販されているアイオノマー。
【００１８】
ポリウレア、ポリイミド、ポリアミドイミド及びポリベンゾイミダゾール。
【００１９】
ジカルボン酸、例えば、テレフタル酸、イソフタル酸、ナフタレンジカルボン酸及びそれらの混合物から誘導される；並びにジアルコール、例えば、エチレングリコール、ジエチレングリコール、トリエチレングリコール、プロピレングリコール、ブチレングリコール、シクロヘキサンジメタノール及びそれらの混合物から誘導される；及び／又はヒドロキシカルボン酸又は対応するラクトン、例えば、ポリエチレンテレフタレート、ポリプロピレンテレフタレート、ポリブチレンテレフタレート、ポリ−１，４−ジメチルシクロヘキサンテレフタレート、ポリヒドロキシベンゾエートから誘導されるポリエステル、更にヒドロキシ末端基を有するポリエーテルから誘導されるブロックポリエーテルエステル；更にはポリカーボネート又はＭＢＳで変性されたポリエステル。
【００２０】
ポリカーボネート及びポリエステルカーボネート。
【００２１】
ポリスルホン、ポリエーテルスルホン及びポリエーテルケトン。
【００２２】
ポリビニルピロリドン及びそれらのコポリマー。
【００２３】
例えば、極性熱可塑性ポリマーは、アイオノマー、ポリエチレングリコール変性コポリエステル、ポリブチレンテレフタレート、コポリエステルエラストマー、ポリアミド６、ポリアミド６．６、ポリエーテル−ブロック−アミド、ポリエーテルエステル、ポリエーテルアミド、ポリエーテルエステルアミド、ポリオキシメチレン、熱可塑性ポリウレタン、ポリフェニレンオキシド、及びポリビニルピロリドンからなる群から選択される。
【００２４】
好ましくは、極性熱可塑性ポリマーは、アイオノマー、ポリエチレングリコール変性ポリエチレンテレフタレート、コポリエステルエラストマー、ポリエーテル−ブロック−アミド、ポリエーテルエステルアミド、ポリエーテルエステル、ポリエーテルアミド、熱可塑性ポリウレタン及びポリビニルピロリドンからなる群から選択される。
【００２５】
特に、極性熱可塑性ポリマーは、アイオノマー、ポリエチレングリコール変性ポリエチレンテレフタレート、ポリアミド、コポリエステルエラストマー、ポリエーテルエステルアミド、及び熱可塑性ポリウレタンからなる群から選択される。
【００２６】
イオン液体との用語は、大気圧（１バール）で１８０℃未満、好ましくは１５０℃未満、特に好ましくは１００℃未満、更に特に好ましくは８０℃未満の融点を有する塩（カチオン及びアニオンの化合物）を意味する。
【００２７】
更に有利な実施態様では、イオン液体は、−５０℃〜１５０℃、特に−２０℃〜１２０℃の範囲の融点を有する。
【００２８】
特に好ましい実施態様では、イオン液体は通常状態（１バール、２１℃）の下で、即ち、室温で液体である。
【００２９】
本発明のイオン液体は、もっぱら有機化合物をカチオンとして含む。
【００３０】
好適な有機カチオンは、特に、ヘテロ原子、例えば、窒素、硫黄又はリンを有する有機化合物、特に好ましくは少なくとも１つの、好ましくは正確に１つの、アンモニウム基（芳香環系のアンモニウム基又は第４級アンモニウム基）、オキソニウム基、スルホニウム基及びホスホニウム基の中から選択されるカチオン基を有する有機化合物である。
【００３１】
アニオンは有機又は無機アニオン、好ましくは無機アニオンであってよい。本発明のイオン液体は、有機カチオンと以下に記載したアニオンの１つ、特に好ましくは無機アニオンとの塩からもっぱら構成されている。
【００３２】
イオン液体の分子量は、好ましくは２０００ｇ／モル未満、特に好ましくは１５００ｇ／モル未満、特に好ましくは１０００ｇ／モル未満、更に特に好ましくは７５０ｇ／モル未満であり；特定の実施態様では、分子量は１００〜７５０ｇ／モル又は１００〜５００ｇ／モルの範囲である。
【００３３】
アニオンとして、原則的に、カチオンと組み合わせてイオン液体をもたらすアニオンは全て使用することが可能である。
【００３４】
好ましいアニオンは、クロリド；ブロミド；ヨージド；チオシアネート；ヘキサフルオロホスフェート；トリフルオロメタンスルホネート；メタンスルホネート；ホルマート；アセテート；マンデラート；ニトラート；ニトリット；トリフルオロアセテート；スルフェート；硫酸水素塩；メチルスルフェート；エチルスルフェート；１−プロピルスルフェート；１−ブチルスルフェート；１−ヘキシルスルフェート；１−オクチルスルフェート；ホスフェート；二水素リン酸塩；リン酸水素塩；Ｃ１−Ｃ４−ジアルキルホスフェート；プロピオネート；テトラクロロアルミネート；Ａｌ２Ｃｌ７；クロロ亜鉛酸塩；クロロ鉄酸塩；ビス（トリフルオロメチルスルホニル）イミド；ビス（ペンタフルオロエチルスルホニル）イミド；ビス（メチルスルホニル）イミド；ビス（ｐ−トリルスルホニル）イミド；トリス（トリフルオロメチルスルホニル）メチド；ビス（ペンタフルオロエチルスルホニル）メチド；ｐ−トルエンスルホネート；テトラカルボニルコバルテート；ジメチレングリコールモノメチルエーテルスルフェート；オレアート；ステアラート；アクリラート；メタクリラート；マレエート；クエン酸水素塩；ビニルホスホネート；ビス（ペンタフルオロエチル）ホスフィネート；ボレート、例えば、ビス［サリチラト（２−）］ボレート、ビス［オキサラト（２−）］ボレート、ビス［１，２−ベンゼンジオラト（２−）−Ｏ，Ｏ’］ボレート、テトラシアノボレート、テトラ−フルオロボレート；ジシアンアミド；トリス（ペンタフルオロエチル）トリフルオロホスフェート；トリス（ヘプタフルオロ−プロピル）トリフルオロホスフェート、環状アリールホスフェート、例えば、カテコールホスフェート（Ｃ６Ｈ４Ｏ２）Ｐ（Ｏ）Ｏ−及びクロロコバルテートである。
【００３５】
特に好ましいアニオンは、クロリド、ブロミド、ハイドロゲンサルフェート、テトラクロロアルミネート、チオシアネート、メチルスルフェート、エチルスルフェート、メタンスルホネート、ホルメート、アセテート、ジメチルホスフェート、ジエチルホスフェート、ｐ−トルエンスルホネート、テトラフルオロボレート及びヘキサフルオロホスフェートである。
【００３６】
イオン液体は、カチオンとして
メチルトリ−（１−ブチル）アンモニウム、２−ヒドロキシエチルアンモニウム、１−メチルイミダゾリウム、１−エチルイミダゾリウム、１−（１−ブチル）イミダゾリウム、１−（１−オクチル）イミダゾリウム、１−（１−ドデシル）イミダゾリウム、１−（１−テトラデシル）イミダゾリウム、１−（１−ヘキサデシル）イミダゾリウム、１，３−ジメチルイミダゾリウム、１−エチル−３−メチルイミダゾリウム、１−（１−ブチル）−３−メチルイミダゾリウム、１−（１−ブチル）−３−エチルイミダゾリウム、１−（１−ヘキシル）−３−メチルイミダゾリウム、１−（１−ヘキシル）−３−エチル−イミダゾリウム、１−（１−ヘキシル）−３−ブチルイミダゾリウム、１−（１−オクチル）−３−メチルイミダゾリウム、１−（１−オクチル）−３−エチルイミダゾリウム、１−（１−オクチル）−３−ブチルイミダゾリウム、１−（１−ドデシル）−３−メチルイミダゾリウム、１−（１−ドデシル）−３−エチルイミダゾリウム、１−（１−ドデシル）−３−ブチルイミダゾリウム、１−（１−ドデシル）−３−オクチルイミダゾリウム、１−（１−テトラデシル）−３−メチルイミダゾリウム、１−（１−テトラデシル）−３−エチルイミダゾリウム、１−（１−テトラデシル）−３−ブチルイミダゾリウム、１−（１−テトラデシル）−３−オクチルイミダゾリウム、１−（１−ヘキサデシル）−３−メチルイミダゾリウム、１−（１−ヘキサデシル）−３−エチルイミダゾリウム、１−（１−ヘキサデシル）−３−ブチルイミダゾリウム、１−（１−ヘキサデシル）−３−オクチルイミダゾリウム、１，２−ジメチルイミダゾリウム、１，２，３−トリメチルイミダゾリウム、１−エチル−２，３−ジ−メチルイミダゾリウム、１−（１−ブチル）−２，３−ジメチルイミダゾリウム、１−（１−ヘキシル）−２，３−ジメチル−イミダゾリウム、１−（１−オクチル）−２，３−ジメチルイミダゾリウム、１，４−ジメチルイミダゾリウム、１，３，４−トリ−メチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチルイミダゾリウム、１，４，５−トリメチル−３−ブチルイミダゾリウム又は１，４，５−トリメチル−３−オクチルイミダゾリウム；並びに
アニオンとして、
クロリド、ブロミド、ハイドロゲンサルフェート、テトラクロロアルミネート、チオシアネート、メチルスルフェート、エチルスルフェート、メタンスルホネート、ホルメート、アセテート、ジメチルホスフェート、ジエチルホスフェート、ｐ−トルエンスルホネート、テトラフルオロボレート又はヘキサフルオロホスフェートからなる群から選択される。
【００３７】
好ましくは、イオン液体は、１，３−ジメチルイミダゾリウムメチルスルフェート、１，３−ジメチルイミダゾリウムハイドロゲンスルフェート、１，３−ジメチルイミダゾリウムジメチルホスフェート、１−エチル−３−メチルイミダゾリウムメチルスルフェート、１−エチル−３−メチルイミダゾリウムハイドロゲンスルフェート、１−エチル−３−メチルイミダゾリウムチオシアネート、１−エチル−３−メチルイミダゾリウムアセテート、１−エチル−３−メチルイミダゾリウムメタンスルホネート、１−エチル−３−メチルイミダゾリウムジエチルホスフェート、１−（１−ブチル）−３−メチルイミダゾリウムメチルスルフェート、１−（１−ブチル）−３−メチルイミダゾリウムハイドロゲンスルフェート、１−（１−ブチル）−３−メチルイミダゾリウムチオシアネート、１−（１−ブチル）−３−メチルイミダゾリウムアセテート、１−（１−ブチル）−３−メチルイミダゾリウムメタンスルホネート、１−（１−ドデシル）−３−メチルイミダゾリウムメチルスルフェート、１−（１−ドデシル）−３−メチルイミダゾリウムハイドロゲンスルフェート、１−（１−テトラデシル）−３−メチルイミダゾリウムメチルスルフェート、１−（１−テトラデシル）−３−メチルイミダゾリウムハイドロゲンスルフェート、１−（１−ヘキサデシル）−３−メチルイミダゾリウムメチルスルフェート又は１−（１−ヘキサデシル）−３−メチルイミダゾリウムハイドロゲンスルフェート及び２−ヒドロキシエチルアンモニウムホルメートからなる群から選択される。
【００３８】
更に好ましくは、イオン液体は、メチルイミダゾリウムクロリド、１−エチル−３−メチルイミダゾリウムエチルスルフェート、１−ブチル−３−メチルイミダゾリウムメチルスルフェート、１−エチル−３−メチルイミダゾリウムメタンスルホネート、１−エチル−２，３−ジメチルイミダゾリウムエチルスルフェート、１−ブチル−３−メチルイミダゾリウムクロリド、１−ブチル−３−メチルイミダゾリウムメタンスルホネート、１−エチル−３−メチルイミダゾリウムクロリド、１−エチル−３−メチルイミダゾリウムチオシアネート、１−ブチル−３−メチルイミダゾリウムチオシアネートからなる群から選択される。
【００３９】
上記のカチオン、アニオン及びイオン液体並びにその調製は、例えば、ＷＯ２００５／１１３７０２号、ＷＯ２００８／０４３８３７号、ＷＯ０３／０２９３２９号、ＷＯ２００７／０７６９７９号、ＷＯ２００６／０００１９７号及びＷＯ２００７／１２８２６８号に記載されている。イオン液体は、部分的に商業商品であり、例えば、ＢＡＳＦ  ＳＥから入手できる。
【００４０】
本発明の文脈において非極性熱可塑性ポリマーとは、ＩＳＯ６２によれば２３℃にて２４時間で１％より少ない水吸収を有するポリマーである。
【００４１】
本発明の文脈における非極性熱可塑性ポリマーとして、例えば、以下に記載の熱可塑性ポリマーが理解される。
【００４２】
モノオレフィン及びジオレフィンのポリマー、例えば、ポリプロピレン、ポリイソブチレン、ポリブテン−１、ポリ−４−メチルペンテン−１、ポリイソプレン又はポリブタジエン、並びにシクロオレフィンの重合物、例えば、シクロペンテン又はノルボルネンの重合物；更にポリエチレン（任意に架橋されてよい）、例えば、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、分枝鎖状の低密度ポリエチレン（ＢＬＤＰＥ）。
【００４３】
ポリオレフィン、即ち、前記の段落の実施例によって記載される、モノオレフィンのポリマー、特にポリエチレン及びポリプロピレンは、様々な方法、特に以下の方法：
ａ）ラジカルに（通常、高圧及び高温にて）
ｂ）触媒、通常、１つ以上の第ＩＶｂ族、第Ｖｂ族、第ＶＩｂ族又は第ＶＩＩＩ族の金属を含有する触媒によって、製造できる。それらの金属は通常、１つ以上の配位子、例えば、オキシド、ハライド、アルコレート、エステル、エーテル、アミン、アルキル、アルケニル及び／又はアリールを有し、それらはπ又はσ配位のいずれであってもよい。それらの金属錯体は、遊離しているか又は担体に、例えば、活性化塩化マグネシウム、塩化チタン（ＩＩＩ）、酸化アルミニウム又は酸化ケイ素に固定されていてよい。それらの触媒は重合媒体中で可溶性又は不溶性であってよい。触媒自体を重合において活性化できるか又は更なる活性剤、例えば、金属アルキル、金属水素化物、金属アルキルハライド、金属アルキルオキシド又は金属アルキルオキサンを使用してよく、該金属は第Ｉａ族、第ＩＩａ族及び／又は第ＩＩＩａ族の元素である。活性剤は、更なるエステル、エーテル、アミン又はシリルエーテル基で変性してよい。それらの触媒系は通常、Ｐｈｉｌｌｉｐｓ、Ｓｔａｎｄａｒｄ  Ｏｉｌ  Ｉｎｄｉａｎａ、Ｚｉｅｇｌｅｒ（−Ｎａｔｔａ）、ＴＮＺ（ＤｕＰｏｎｔ）、メタロセン又はシングルサイト触媒（ＳＳＣ）として知られている。
【００４４】
上記のポリマーの混合物、例えば、ポリプロピレンとポリイソブチレンとの混合物、ポリプロピレンとポリエチレンとの混合物（例えばＰＰ／ＨＤＰＥ、ＰＰ／ＬＤＰＥ）、及び異なる型のポリエチレンの混合物（例えばＬＤＰＥ／ＨＤＰＥ）。
【００４５】
モノ−及びジオレフィン同士のコポリマー又はそれらと別のビニルモノマーとのコポリマー、例えば、エチレン／プロピレンコポリマー、直鎖状低密度ポリエチレン（ＬＬＤＰＥ）及びそれらと低密度ポリエチレン（ＬＤＰＥ）との混合物、プロピレン／ブテン−１コポリマー、プロピレン／イソブチレンコポリマー、エチレン／ブテン−１コポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー。
【００４６】
ポリスチレン、ポリ（ｐ−メチルスチレン）、ポリ（α−メチルスチレン）。
【００４７】
スチレン又はα−メチルスチレンとジエン又はアクリル酸誘導体とのコポリマー、例えば、スチレン／ブタジエン、スチレン／アクリロニトリル、スチレン／アルキルメタクリラート、スチレン／ブタジエン／アルキルアクリラート及びメタクリラート、スチレン／マレイン酸無水物、スチレン／アクリロニトリル／メチルアクリラート；スチレンコポリマー及び別のポリマーからなる高耐衝撃性混合物、例えば、ポリアクリレート、ジエンポリマー又はエチレン／プロピレン／ジエンターポリマー；更にスチレンのブロックコポリマー、例えば、スチレン／ブタジエン／スチレン、スチレン／イソプレン／スチレン、スチレン／エチレン−ブチレン／スチレン又はスチレン／エチレン−プロピレン／スチレン。
【００４８】
スチレン又はα−メチルスチレンのグラフトコポリマー、例えば、ポリブタジエン上のスチレン、ポリブタジエン／スチレン又はポリブタジエン／アクリロニトリルコポリマー上のスチレン、ポリブタジエン上のスチレン及びアクリロニトリル（又はメタクリロニトリル）；ポリブタジエン上のスチレン、アクリロニトリル及びメチルメタクリレート；ポリブタジエン上のスチレン及びマレイン酸無水物；ポリブタジエン上のスチレン、アクリロニトリル及びマレイン酸無水物又はマレイン酸イミド；ポリブタジエン上のスチレン及びマレイン酸イミド；ポリブタジエン上のスチレン及びアルキルアクリレート又はアルキルメタクリレート；エチレン／プロピレン／ジエンターポリマー上のスチレン及びアクリロニトリル；ポリアルキルアクリレート又はポリアルキルメタクリレート上のスチレン及びアクリロニトリル、アクリレート／ブタジエンコポリマー上のスチレン及びアクリロニトリル、並びにそれらと６）に記載されたコポリマーとの混合物、例えば、いわゆるＡＢＳ、ＭＢＳ、ＡＳＡ、ＳＡＮ又はＡＥＳポリマーのような公知のポリマーとの混合物。
【００４９】
ポリアミド６，１０、６，９、６，１２、４，６、１２，１２、ポリアミド１１、ポリアミド１２。
【００５０】
ハロゲン含有ポリマー、例えば、ポリ塩化ビニル、ポリ塩化ビニリデン、ポリフッ化ビニル、ポリフッ化ビニリデン；及びそれらのコポリマー、例えば、塩化ビニル／塩化ビニリデン。
【００５１】
例えば、非極性熱可塑性又は弾性ポリマーは、ポリエチレン及びそのコポリマー、ポリプロピレン及びそのコポリマー、熱可塑性ポリオレフィン、熱可塑性エラストマー、エチレンプロピレンターポリマーゴム、ポリブチレン、スチレン及びそのコポリマー、熱可塑性ポリオレフィン、ポリアミド１２及びポリ塩化ビニルからなる群から選択される。
【００５２】
例えば、非極性熱可塑性又は弾性ポリマーは、ポリエチレン及びそのコポリマー、ポリプロピレン及びそのコポリマー並びにスチレン及びそのコポリマーからなる群から選択される。
【００５３】
典型的にはイオン液体、成分ｂ）の量は、極性熱可塑性ポリマー、成分ａ）の質量を基準として、０．１〜５質量％、好ましくは０．１〜３質量％である。
【００５４】
好ましくは組成物、成分ａ）とｂ）との混合物は、非極性熱可塑性ポリマーの質量を基準として、２〜３０質量％、好ましくは５〜２５質量％の量で使用される。
【００５５】
本発明の特定の実施態様において、光安定剤、熱安定剤、加工安定剤、顔料、充填剤、及び清澄剤からなる群から選択される更なる添加剤が存在する。
【００５６】
帯電防止ポリマー組成物は更に添加剤を含んでよい。それらの更なる添加剤は、特に、酸化防止剤、ＵＶ吸収剤及び／又は光安定剤の群に属している。熱安定化は、加工及び使用（長期安定性）の両方に及ぶ。これらの更なる添加剤は当業者に公知であり、その大部分が市販されている。
【００５７】
好適な酸化防止剤は、例えば、以下のものである：
１．  アルキル化モノフェノール、例えば、２，６−ジ−ｔｅｒｔ−ブチル−４−メチルフェノール、２−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、２，６−ジ−ノニル−４−メチルフェノール、２，４−ジメチル−６−（１’−メチルウンデカ−１’−イル）−フェノール、２，４−ジメチル−６−（１’−メチル−ヘプタデカ−１’−イル）フェノール、２，４−ジメチル−６−（１’−メチル−トリデカ−１’−イル）フェノール、オクチルフェノール、ノニルフェノール及びそれらの混合物。
【００５８】
２．  アルキルチオメチルフェノール、例えば、２，４−ジオクチルチオメチル−６−ｔｅｒｔ−ブチルフェノール、２，４−ジ−オクチルチオメチル−６−メチルフェノール、２，４−ジ−オクチルチオメチル−６−エチルフェノール、２，６−ジ−ドデシル−チオメチル−４−ノニルフェノール。
【００５９】
３．  ヒドロキノン及びアルキル化ヒドロキノン、例えば、２，６−ジ−ｔｅｒｔ−ブチル−４−メトキシフェノール、２，５−ジ−ｔｅｒｔ−ブチル−ヒドロキノン、２，５−ジ−ｔｅｒｔ−アミル−ヒドロキノン、２，６−ジフェニル−４−オクタデシルオキシフェノール、２，６−ジ−ｔｅｒｔ−ブチル−ヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００６０】
４．  ヒドロキシル化チオジフェニルエーテル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）−ジスルフィド。
【００６１】
５．  アルキリデンビスフェノール、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス−（５−ｔｅｒｔ−ブチル−４−ヒドロキシ−２−メチルフェニル）ブタン、２，６−ビス−（３−ｔｅｒｔ−ブチル−５−メチル−２−ヒドロキシベンジル）−４−メチルフェノール、１，１，３−トリス−（５−ｔｅｒｔ−ブチル−４−ヒドロキシ−２−メチルフェニル）ブタン、１，１−ビス−（５−ｔｅｒｔ−ブチル−４−ヒドロキシ−２−メチル−フェニル）−３−ｎ−ドデシルメルカプトブタン、エチレングリコールビス−［３，３−ビス−（３’−ｔｅｒｔ−ブチル−４’−ヒドロキシフェニル）ブチレート］、ビス−（３−ｔｅｒｔ−ブチル−４−ヒドロキシ−５−メチルフェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス−（３，５−ジ−ｔｅｒｔ−ブチル−４−ヒドロキシフェニル）プロパン、２，２−ビス（４−ヒドロキシフェニル）プロパン、２，２−ビス（５−ｔｅｒｔ−ブチル−４−ヒドロキシ−２−メチルフェニル）−４−ｎ−ドデシルメルカプト−ブタン、１，１，５，５−テトラ−（５−ｔｅｒｔ−ブチル−４−ヒドロキシ−２−メチルフェニル）ペンタン。
【００６２】
６．  Ｏ−、Ｎ−及びＳ−ベンジル化合物、例えば、３，５，３’，５’−テトラ−ｔｅｒｔ−ブチル−４，４’−ジヒドロキシ−ジベンジルエーテル、オクタデシル−４−ヒドロキシ−３，５−ジメチルベンジル−メルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオ−テレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジル−メルカプトアセテート。
【００６３】
７．  ヒドロキシベンジル化マロネート、例えば、ジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）マロネート、ジ−ドデシルメルカプトエチル−２，２−ビス（３，５−ジ−ｔｅｒｔ−ブチル−４−ヒドロキシベンジル）マロネート、ジ−［４−（１，１，３，３−テトラメチルブチル）−フェニル］−２，２−ビス（３，５−ジ−ｔｅｒｔ−ブチル−４−ヒドロキシベンジル）マロネート。
【００６４】
８．  ヒドロキシベンジル芳香族化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）−フェノール。
【００６５】
９．  トリアジン化合物、例えば、２，４−ビス−オクチルメルカプト−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシ−アニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス−（３，５−ジ−ｔｅｒｔ−ブチル−４−ヒドロキシフェノキシ）−１，２，３−トリアジン、１，３，５−トリス−（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス−（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００６６】
１０．  ホスホネート、ホスフィット及びホスホナイト、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジルホスホナート、ジオクタデシル−５−ｔｅｒｔ−ブチル−４−ヒドロキシ−３−メチルベンジルホスホナート、３，５−ジ−ｔｅｒｔ−ブチル−４−ヒドロキシベンジルホスホン酸モノエチルエステルのカルシウム塩、トリフェニルホスフィット、ジフェニル−アルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，６−ジ−ｔｅｒｔ−ブチル−４−メチルフェニル）−ペンタエリトリトールジホスフィット、ビスイソデシルオキシ−ペンタエリトリトールジホスフィット、ビス（２，４−ジ−ｔｅｒｔ−ブチル−６−メチルフェニル）ペンタエリトリトールジホスフィット、ビス（２，４，６−トリ−ｔｅｒｔ−ブチルフェニル）−ペンタエリトリトールジホスフィット、トリステアリル−ソルビトールトリホスフィット、テトラキス（２，４−ジ−ｔｅｒｔ−ブチルフェニル）−４，４’−ビフェニレンジホスホニット、６−イソオクチルオキシ−２，４，８，１０−テトラ−ｔｅｒｔ−ブチル−１２Ｈ−ジベンゾ［ｄ，ｇ］−１，３，２−ジオキサホスホシン、６−フルオロ−２，４，８，１０−テトラ−ｔｅｒｔ−ブチル−１２−メチル−ジベンゾ［ｄ，ｇ］１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、（Ｃ９Ｈ１９−Ｃ６Ｈ４）１．５−Ｐ−（Ｏ−Ｃ１２−１３Ｈ２５−２７）１．５。
【００６７】
１１．  アシルアミノフェノール、例えば、４−ヒドロキシラウリン酸アニリド、４−ヒドロキシステアリン酸アニリド、Ｎ−（３，５−ジ−ｔｅｒｔ−ブチル−４−ヒドロキシフェニル）カルバミン酸オクチルエステル。
【００６８】
１２．  β−（３，５−ジ−ｔｅｒｔ−ブチル−４−ヒドロキシフェニル）−プロピオン酸と下記とのエステル：一価又は多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００６９】
１３．  β−（５−ｔｅｒｔ−ブチル−４−ヒドロキシ−３−メチルフェニル）−プロピオン酸と下記とのエステル：一価又は多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシ）エチルイソシアヌレート、Ｎ，Ｎ’−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００７０】
１４．  β−（３，５−ジシクロヘキシル−４−ヒドロキシフェニル）−プロピオン酸と下記とのエステル：一価又は多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシ）エチルイソシアヌレート、Ｎ，Ｎ’−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００７１】
１５．  ３，５−ジ−ｔｅｒｔ−ブチル−４−ヒドロキシフェニル酢酸と下記とのエステル：一価又は多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシ）エチルイソシアヌレート、Ｎ，Ｎ’−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００７２】
１６．  β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミン、Ｎ，Ｎ’−ビス（３，５−ジ−ｔｅｒｔ−ブチル−４−ヒドロキシフェニルプロピオニル）トリメチレンジアミン、Ｎ，Ｎ’−ビス（３，５−ジ−ｔｅｒｔ−ブチル−４−ヒドロキシフェニルプロピオニル）ヒドラジン。
【００７３】
１７．  チオ二酢酸及びチオジプロピオン酸のエステル
好ましいものは、群５、１０及び１４の酸化防止剤、特に２，２−ビス（４−ヒドロキシフェニル）−プロパン、３，５−ジ−ｔｅｒｔ−ブチル−４−ヒドロキシフェニルプロピオン酸とオクタデカノール又はペンタエリトリトールとのエステル又はトリス−（２，４−ジ−ｔｅｒｔ−ブチルフェニル）−ホスフィットである。
【００７４】
所望であれば、異なる構造の酸化防止剤の混合物も使用してよい。
【００７５】
酸化防止剤は、例えば、１００質量部のポリマーを基準として、０．０１〜１０質量部、有利には０．１〜１０質量部、特に０．１〜５質量部の量で使用してよい。
【００７６】
好適な紫外線吸収剤及び光安定剤は、例えば、以下のものである：
１．  ２−（２’−ヒドロキシフェニル）ベンゾトリアゾール、例えば、２−（２’−ヒドロキシ−５’−メチルフェニル）−ベンゾトリアゾール、２−（３’，５’−ジ−ｔｅｒｔ−ブチル−２’−ヒドロキシフェニル）−ベンゾトリアゾール、２−（５’−ｔｅｒｔ−ブチル−２’−ヒドロキシフェニル）−ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）−ベンゾトリアゾール、２−（２’−ヒドロキシ−４’−オクチルオキシフェニル）−ベンゾトリアゾール、２−（３’，５’−ジ−ｔｅｒｔ−アミル−２’−ヒドロキシフェニル）ベンゾトリアゾール、２−（３’，５’−ビス（α，α−ジメチルベンジル）−２’−ヒドロキシフェニル）ベンゾトリアゾール；２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）−カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、及び２−（３’−ｔｅｒｔ−ブチル−２’−ヒドロキシ−５’−（２−イソオクチルオキシカルボニルエチル）フェニルベンゾトリアゾールの混合物、２，２’−メチレン−ビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２−ヒドロキシフェニル］−ベンゾトリアゾールとポリエチレングリコール３００とのエステル交換反応生成物；［Ｒ−ＣＨ２ＣＨ２−ＣＯＯ（ＣＨ２）３］−（式中、Ｒ＝３’−ｔｅｒｔ−ブチル−４’−ヒドロキシ−５’−２Ｈ−ベンゾトリアゾール−２−イル−フェニル）。
【００７７】
２．  ２−ヒドロキシベンゾフェノン類、例えば、４−ヒドロキシ、４−メトキシ、４−オクチルオキシ、４−デシルオキシ、４−ドデシルオキシ、４−ベンジルオキシ、４，２’，４’−トリヒドロキシ、２’−ヒドロキシ−４，４’−ジメトキシ誘導体。
【００７８】
３．  非置換又は置換の安息香酸のエステル、例えば、４−ｔｅｒｔ−ブチル−フェニルサリチレート、フェニルサリチレート、オクチルフェニルサリチレート、ジベンゾイルレソルシノール、ビス（４−ｔｅｒｔ−ブチルベンゾイル）レソルシノール、ベンゾイルレソルシノール、３，５−ジ−ｔｅｒｔ−ブチル−４−ヒドロキシ安息香酸２，４−ジ−ｔｅｒｔ−ブチル−フェニルエステル、３，５−ジ−ｔｅｒｔ−ブチル−４−ヒドロキシ安息香酸ヘキサデシルエステル、３，５−ジ−ｔｅｒｔ−ブチル−４−ヒドロキシ安息香酸オクタデシルエステル、３，５−ジ−ｔｅｒｔ−ブチル−４−ヒドロキシ安息香酸２−メチル−４，６−ジ−ｔｅｒｔ−ブチルフェニルエステル。
【００７９】
４．  アクリレート類、例えば、α−シアノ−β，β−ジフェニルアクリル酸エチルエステル又はイソオクチルエステル、α−メトキシカルボニル−ケイ皮酸メチルエステル、α−シアノ−β−メチル−ｐ−メトキシ−ケイ皮酸メチルエステル又はブチルエステル、α−メトキシカルボニル−ｐ−メトキシ−ケイ皮酸メチルエステル、Ｎ−（β−メトキシカルボニル−β−シアノビニル）−２−メチル−インドリン。
【００８０】
５．  ニッケル化合物、例えば、２，２’−チオ−ビス［４−（１，１，３，３−テトラメチルブチル）フェノール］のニッケル錯体、例えば、任意に追加の配位子、例えばｎ−ブチルアミン、トリエタノールアミン又はＮ−シクロヘキシル−ジエタノールアミンを有する１：１又は１：２錯体、ニッケルジブチルジチオカルバメート、４−ヒドロキシ−３，５−ジ−ｔｅｒｔ−ブチルベンジル−ホスホン酸モノアルキルエステルの、例えば、メチル又はエチルエステルのニッケル塩、ケトキシムの、例えば２−ヒドロキシ−４−メチルフェニルウンデシルケトキシムのニッケル錯体、任意に追加の配位子を有する、１−フェニル−４−ラウロイル−５−ヒドロキシピラゾールのニッケル錯体。
【００８１】
６．  立体障害アミン、例えば、ビス（２，２，６，６−テトラメチル−ピペリジル）−セバケート、ビス（２，２，６，６−テトラメチルピペリジル）スクシネート、ビス（１，２，２，６，６−ペンタメチル−ピペリジル）セバケート、ｎ−ブチル−３，５−ジ−ｔｅｒｔ−ブチル−４−ヒドロキシベンジルマロン酸ビス（１，２，２，６，６−ペンタメチルピペリジル）エステル、１−ヒドロキシエチル−２，２，６，６−テトラメチル−４−ヒドロキシピペリジンとコハク酸との縮合生成物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−ｓ−トリアジンとの縮合生成物、トリス（２，２，６，６−テトラメチル−４−ピペリジル）ニトリロトリアセテート、テトラキス（２，２，６，６−テトラメチル−４−ピペリジル）−１，２，３，４−ブタンテトラオアート（butanetetraoate）、１，１’−（１，２−エタンジイル）−ビス（３，３，５，５−テトラメチル−ピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）−マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンとの縮合生成物、２−クロロ−４，６−ジ（４−ｎ−ブチルアミノ−２，２，６，６−テトラメチルピペリジル）−１，３，５−トリアジンと１，２−ビス（３−アミノプロピルアミノ）エタンとの縮合生成物、２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）−ピロリジン−２，５−ジオン、及びＣｈｉｍａｓｓｏｒｂ９６６。
【００８２】
７．  シュウ酸ジアミド、例えば、４，４’−ジ−オクチルオキシ−オキサニリド、２，２’−ジ−ジオクチルオキシ−５，５’−ジ−ｔｅｒｔ−ブチル−オキサニリド、２，２’−ジ−ドデシルオキシ−５，５’−ジ−ｔｅｒｔ−ブチル−オキサニリド、２−エトキシ−２’−エチル−オキサニリド、Ｎ，Ｎ’−ビス（３−ジメチルアミノプロピル）オキサラミド（oxalamide）、２−エトキシ−５−ｔｅｒｔ−ブチル−２’−エチル−オキサニリド、及びその２−エトキシ−２’−エチル−５，４’−ジ−ｔｅｒｔ−ブチル−オキサニリドとの混合物、ｏ−及びｐ−メトキシ−二置換オキサニリドとｏ−及びｐ−エトキシ−二置換オキサニリドとの混合物。
【００８３】
８．  ２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシ−プロピルオキシ）フェニル］−４，６−ビス（２，４−ジメチルフェニル）−１，３，５−トリアジン、２−［２−ヒドロキシ−４−（２−ヒドロキシ−３−オクチルオキシ−プロピルオキシ）フェニル］−４，６−ビス（２，４−ジメチルフェニル）−１，３，５−トリアジン。
【００８４】
好適な過酸化物分解化合物は、例えば、β−チオジプロピオン酸のエステル、例えば、ラウリル、ステアリル、ミリスチル又はトリデシルのエステル、メルカプトベンズイミダゾール、２−メルカプトベンズイミダゾールの亜鉛塩、ジブチルジチオカルバミン酸亜鉛、ジオクタデシルジスルフィド、ペンタエリトリトール−テトラキス（β−ドデシルメルカプト）プロピオネート及びエチレングリコールビスメルカプトアセテートである。
【００８５】
上記の更なる添加剤は、典型的には、非極性熱可塑性又は弾性ポリマー基材の質量を基準として、０．１〜５質量％の量で添加される。
【００８６】
本発明の更なる態様は、帯電防止非極性熱可塑性又は弾性ポリマーの製造方法において、該非極性熱可塑性又は弾性ポリマー中に、
ａ）極性熱可塑性ポリマー；及び
ｂ）有機イオン液体
の混合物を導入することを含み、その際、該イオン液体が、
カチオンとして
メチルトリ−（１−ブチル）アンモニウム、２−ヒドロキシエチルアンモニウム、１−メチルイミダゾリウム、１−エチルイミダゾリウム、１−（１−ブチル）イミダゾリウム、１−（１−オクチル）イミダゾリウム、１−（１−ドデシル）イミダゾリウム、１−（１−テトラデシル）イミダゾリウム、１−（１−ヘキサデシル）イミダゾリウム、１，３−ジメチルイミダゾリウム、１−エチル−３−メチルイミダゾリウム、１−（１−ブチル）−３−メチルイミダゾリウム、１−（１−ブチル）−３−エチルイミダゾリウム、１−（１−ヘキシル）−３−メチルイミダゾリウム、１−（１−ヘキシル）−３−エチルイミダゾリウム、１−（１−ヘキシル）−３−ブチルイミダゾリウム、１−（１−オクチル）−３−メチルイミダゾリウム、１−（１−オクチル）−３−エチルイミダゾリウム、１−（１−オクチル）−３−ブチルイミダゾリウム、１−（１−ドデシル）−３−メチルイミダゾリウム、１−（１−ドデシル）−３−エチルイミダゾリウム、１−（１−ドデシル）−３−ブチルイミダゾリウム、１−（１−ドデシル）−３−オクチルイミダゾリウム、１−（１−テトラデシル）−３−メチルイミダゾリウム、１−（１−テトラデシル）−３−エチルイミダゾリウム、１−（１−テトラデシル）−３−ブチルイミダゾリウム、１−（１−テトラデシル）−３−オクチルイミダゾリウム、１−（１−ヘキサデシル）−３−メチルイミダゾリウム、１−（１−ヘキサデシル）−３−エチルイミダゾリウム、１−（１−ヘキサデシル）−３−ブチルイミダゾリウム、１−（１−ヘキサデシル）−３−オクチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチルイミダゾリウム、１−（１−ヘキシル）−２，３−ジメチル−イミダゾリウム、１−（１−オクチル）−２，３−ジメチルイミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチルイミダゾリウム、１，４，５−トリメチル−３−ブチルイミダゾリウム又は１，４，５−トリメチル−３−オクチルイミダゾリウム；並びに
アニオンとして、
クロリド、ブロミド、ハイドロゲンサルフェート、テトラクロロアルミネート、チオシアネート、メチルスルフェート、エチルスルフェート、メタンスルホネート、ホルメート、アセテート、ジメチルホスフェート、ジエチルホスフェート、ｐ−トルエンスルホネート、テトラフルオロボレート又はヘキサフルオロホスフェートからなる群から選択される、
前記製造方法である。
【００８７】
極性熱可塑性ポリマーと有機イオン液体との混合物は、好ましくはプレミックスとして一緒に添加される。特定の実施態様では、有機イオン液体に極性熱可塑性ポリマーが浸漬しており、この混合物は次いで非極性熱可塑性又は弾性ポリマーに添加される。
【００８８】
調製は、前記成分及び所望であれば、更なる添加剤と、ポリマーとを、カレンダー、混合機、混練機、押出機等のそれ自体公知の装置を使用して混合又は浸漬によってそれ自体公知の方法で実施してよい。更なる添加剤は、個々に添加又は互いに混合して添加してよい。いわゆるマスターバッチを使用することも可能である。
【００８９】
本発明によって得られる帯電防止非極性熱可塑性ポリマーは、公知の方法で所望の形に作ることができる。かかる加工としては、例えば、粉砕、圧延、押出、射出成形、焼結、圧縮／焼結又は紡績、さらには押出ブロー成形、又はプラスチゾル法による加工が挙げられる。また、帯電防止非極性熱可塑性ポリマーは、発泡材料を形成するように加工されてもよい。
【００９０】
また本発明の一態様は、
ａ）極性熱可塑性ポリマー；及び
ｂ）有機イオン液体
の混合物を含み、その際、該イオン液体が、
カチオンとして
メチルトリ−（１−ブチル）アンモニウム、２−ヒドロキシエチルアンモニウム、１−メチルイミダゾリウム、１−エチルイミダゾリウム、１−（１−ブチル）イミダゾリウム、１−（１−オクチル）イミダゾリウム、１−（１−ドデシル）イミダゾリウム、１−（１−テトラデシル）イミダゾリウム、１−（１−ヘキサデシル）イミダゾリウム、１，３−ジメチルイミダゾリウム、１−エチル−３−メチルイミダゾリウム、１−（１−ブチル）−３−メチルイミダゾリウム、１−（１−ブチル）−３−エチルイミダゾリウム、１−（１−ヘキシル）−３−メチルイミダゾリウム、１−（１−ヘキシル）−３−エチルイミダゾリウム、１−（１−ヘキシル）−３−ブチルイミダゾリウム、１−（１−オクチル）−３−メチルイミダゾリウム、１−（１−オクチル）−３−エチルイミダゾリウム、１−（１−オクチル）−３−ブチルイミダゾリウム、１−（１−ドデシル）−３−メチルイミダゾリウム、１−（１−ドデシル）−３−エチルイミダゾリウム、１−（１−ドデシル）−３−ブチルイミダゾリウム、１−（１−ドデシル）−３−オクチルイミダゾリウム、１−（１−テトラデシル）−３−メチルイミダゾリウム、１−（１−テトラデシル）−３−エチルイミダゾリウム、１−（１−テトラデシル）−３−ブチルイミダゾリウム、１−（１−テトラデシル）−３−オクチルイミダゾリウム、１−（１−ヘキサデシル）−３−メチルイミダゾリウム、１−（１−ヘキサデシル）−３−エチルイミダゾリウム、１−（１−ヘキサデシル）−３−ブチルイミダゾリウム、１−（１−ヘキサデシル）−３−オクチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチルイミダゾリウム、１−（１−ヘキシル）−２，３−ジメチル−イミダゾリウム、１−（１−オクチル）−２，３−ジメチルイミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチルイミダゾリウム、１，４，５−トリメチル−３−ブチルイミダゾリウム又は１，４，５−トリメチル−３−オクチルイミダゾリウム；並びに
アニオンとして、
クロリド、ブロミド、ハイドロゲンサルフェート、テトラクロロアルミネート、チオシアネート、メチルスルフェート、エチルスルフェート、メタンスルホネート、ホルメート、アセテート、ジメチルホスフェート、ジエチルホスフェート、ｐ−トルエンスルホネート、テトラフルオロボレート又はヘキサフルオロホスフェートからなる群から選択される組成物であって、非極性熱可塑性又は弾性ポリマー中に導入される前記組成物である。
【００９１】
上記の定義及び選択は、本発明の全ての態様に等しく適用される。
【００９２】
以下の実施例によって本発明を説明する。
【００９３】
実施例１
使用する材料
ＰＰ：ポリプロピレンホモポリマー、Ｂｏｒｅａｌｉｓ社製のＭＦＲ４（２３０℃／２．１６ｋｇ）
ＩＰＳ：高耐衝撃性ポリスチレン、Ｓｔｙｒｏｎ  ＬＬＣ社製のＭＦＲ１０（２００℃／５ｋｇ）
ＩＬ１：イオン液体１、ＢＡＳＦ  ＳＥ社製の１−エチル−３−メチルイミダゾリウム−エチルサルフェート（ＥＭＩＭ−ＥＳ）
ＰＯ：極性熱可塑性ポリマー、ポリマーマトリックスでのイオン液体（ＩＬ）のための相容化樹脂
ＰＯ１：ポリエーテルエステルアミド、ＢＡＳＦ  ＳＥ社製のＩｒｇａｓｔａｔ（登録商標）Ｐ１６
ＰＯ２：極めて吸湿性のアイオノマー樹脂をベースとしたエチレンコポリマー、ＤｕＰｏｎｔ社製のＥｎｔｉｒａ  ＡＳ  ＭＫ  ４００
ＰＯ３：熱可塑性ポリウレタンエラストマー（ポリエーテル）、ＢＡＳＦ  ＳＥ社製のＥｌａｓｔｏｌｌａｎｅ  １１９０  Ａ  １０
ＰＯ４：熱可塑性ポリウレタンエラストマー、Bayer Material Science社製のＤｅｓｍｏｐａｎ  ＤＰ  ６５８０  Ａ  ＭＶＴ
ＰＯ５：熱可塑性コポリエステルエラストマー、DSM Engineering Plastics社製のＡｒｎｉｔｅｌ  ＶＴ  ３１０８
【００９４】
極性熱可塑性ポリマーの含浸（浸漬）
方法Ａ
３９６ｇのＰＯ１（ペレット）を丸底フラスコ中に入れる。４ｇのＩＬ１を加える。混合物を５５℃で４時間回転させた後、ＩＬ１にＰＯが完全に浸漬する。混合物を９０℃で１６時間、真空下で乾燥させる。
【００９５】
浸漬したペレットを２００℃で３分間圧縮成形する。ＡＳＴＭ  Ｄ２５７による表面抵抗率（２３℃／５０％ｒ．ｈ．）は１Ｅ＋０８オーム／ｓｑである。
【００９６】
方法Ｂ
３９６ｇのＰＯ（ペレット）をそれぞれ丸底フラスコ中に入れる。２０ｇの水に溶解した４ｇのＩＬ１を添加する。混合物を５５℃で３時間回転させた後、ＩＬ１溶液にＰＯが完全に浸漬する。混合物を９０℃で１６時間、真空下で乾燥させる。
【００９７】
浸漬したペレットを２００℃で３分間圧縮成形する。ＡＳＴＭ  Ｄ２５７による表面抵抗率（２３℃／５０％ｒ．ｈ．）を測定する。結果を表１に示す。
【００９８】
表面抵抗率の試験
表面抵抗率をＡＳＴＭ  Ｄ２５７に従って測定する。測定は５００Ｖの試験電圧及び環状電極を用いて行う。
【表１】
2013513676.tif 000002
【００９９】
極性ポリマーのイオン液体による含浸は、表面抵抗率を少なくとも１オーダー低下させる。
【０１００】
帯電防止熱可塑性物品
実施例
ＰＰ又はＩＰＳペレットを、方法Ｂに記載される通りに調製された、異なる濃度の導電ペレットと乾燥ブレンドする（表１による組成物）。混合物を２３０℃で２ｍｍ厚さのプラークで射出成形する。プラークの表面抵抗率を決定する。組成物及び得られた表面抵抗率を、同様に調製された比較例ＣＥ−１〜ＣＥ−１２と一緒に表２に示す。
【表２】
2013513676.tif 000003
【０１０１】
イオン液体を含有する全ての実施例は、対応する比較例と比較して有意に低い表面抵抗率を示す。
【０１０２】
実施例２
使用する極性熱可塑性ポリマーを以下に示す：
Ａ１：１５０ｍｌ／ｇの粘度数（ＶＮ）を示すポリアミド６。
【０１０３】
イオン液体：
試験するイオン液体を以下に列記する：
−  Ｂ１：１−エチル−３−メチルイミダゾリウムトリフルイミド（ＣＡＳ＃１７４８９９−８２−２）
−  Ｂ２：１−エチル−３−メチルイミダゾリウムエチルスルフェート（ＣＡＳ＃３４２５７３−７５−５）
−  Ｂ３：１−エチル−３−メチルイミダゾリウムテトラフルオロボレート（ＣＡＳ＃１４３３１４−１６−３）
−  Ｂ４：１−エチル−３−メチルイミダゾリウムトリフラート（ＣＡＳ＃１４５０２２−４４−２）
【０１０４】
特性決定法：
ポリアミドの粘度数を、２５℃にて９６質量％の硫酸中の０．５質量％の溶液としてＩＳＯ３０７に従って測定する。
【０１０５】
電導性：試料の体積抵抗率を、４点測定を用いて決定する。電極と試料との間の良好な接触を保証するために、４つの銀電極を、導電性銀ペースト（Hans Wolbring GmbH社製のLeitsilber 200）を用いて直接、試料上に塗布する。
【０１０６】
射出成形した試料のいずれかの上で測定を実施する。射出されたプレートの場合、試料を調製してから標準的な測定を射出方向に対して垂直に行う。
【０１０７】
使用する機器を以下に列記する：
電源：Keithley Instruments, 225 Current Source
電圧測定：Keithley Instruments, 617 Programmable Electrometer
電流測定：Keithley Instruments, 1000 Multimeter。
【０１０８】
処理内容
試料を、Ｃｏｐｅｒｉｏｎ社製の共回転二軸スクリュー押出機−ＺＳＫ１８、即ち、様々な処理領域を有するスクリュー直径１８ｍｍのものを用いて調製する。供給領域、溶融領域、運搬領域、排気領域、分散領域等がある。
【０１０９】
ニートポリマーを初期領域に供給する（冷供給）。イオン液体（Ｂ）を、歯車ポンプを使用して領域４（熱領域）を通して供給する。スループットを５ｋｇ／ｈに固定し、スクリュー速度は４００ｒｐｍ一定である。組成物を表３に詳細に記載する。
【０１１０】
生成物を粒状化して更に射出成形機（射出成形機、Ａｒｂｕｒｇ  ４２０Ｃ、溶融温度＝２６０℃、成形温度＝８０℃）で処理する。
【表３】
2013513676.tif 000004
【国際調査報告】
2013513676.tif 000005
2013513676.tif 000006